(57)【特許請求の範囲】
【請求項１】
円板状のガラス基板の主表面を、研磨砥粒を用いて研磨する研磨工程と、研磨した後のガラス基板を検査する検査工程とを含む磁気ディスク用ガラス基板の製造方法であって、
前記検査工程は、
前記ガラス基板を水槽に溜められた水中に保持した状態で、該ガラス基板の板厚を前記水槽の外部に設けられたセンサから照射される光によって非接触で測定する工程を含み、
前記検査されたガラス基板を製造工程に戻すことを特徴とする磁気ディスク用ガラス基板の製造方法。
【請求項２】
円板状のガラス基板の主表面を、研磨砥粒を用いて研磨する研磨工程と、研磨した後のガラス基板の板厚を測定する測定工程とを含む磁気ディスク用ガラス基板の製造方法であって、
前記測定工程は、
前記ガラス基板を水槽に溜められた水中に保持した状態で、該ガラス基板の前記主表面のうちの一方の面に対して斜めに入射されるように、前記水槽の外部に設けられたセンサから光を照射する照射工程と、
前記水中に保持されたガラス基板の前記一方の面からの反射光と、他方の面からの反射光とを受光する受光工程と、
前記２つの反射光に基づいて前記ガラス基板の板厚を算出する算出工程とを含み、
前記板厚が測定されたガラス基板を製造工程に戻すことを特徴とする磁気ディスク用ガラス基板の製造方法。
【請求項３】
前記製造工程は、前記ガラス基板の表面全体を化学強化するための化学強化工程と、前記化学強化を終えたガラス基板を洗浄する洗浄工程とを有することを特徴とする請求項１又は請求項２に記載の磁気ディスク用ガラス基板の製造方法。
【請求項４】
前記製造工程は、研磨工程を有さないことを特徴とする請求項１又は請求項２に記載の磁気ディスク用ガラス基板の製造方法。
【請求項５】
前記ガラス基板は、中心部に中心孔を有しており、前記中心孔を３点支持されて前記水中に保持されることを特徴とする請求項１から請求項４のいずれかに記載の磁気ディスク用ガラス基板の製造方法。
【請求項６】
円板状のガラス基板の主表面を、研磨砥粒を用いて研磨する研磨工程と、研磨した後のガラス基板の板厚を測定する測定工程と、前記ガラス基板の主表面に磁性体薄膜からなる磁気記録層を形成する磁気記録層形成工程とを含む磁気ディスクの製造方法であって、
前記測定工程は、
前記ガラス基板を水槽に溜められた水中に保持した状態で、該ガラス基板の前記主表面のうちの一方の面に対して斜めに入射されるように、前記水槽の外部に設けられたセンサから光を照射する照射工程と、
前記水中に保持されたガラス基板の前記一方の面からの反射光と、他方の面からの反射光とを受光する受光工程と、
前記２つの反射光に基づいて前記ガラス基板の板厚を算出する算出工程とを含み、
前記板厚が測定されたガラス基板を製造工程に戻すことを特徴とする磁気ディスクの製造方法。
【請求項７】
前記製造工程は、前記ガラス基板の表面全体を化学強化するための化学強化工程と、前記化学強化を終えたガラス基板を洗浄する洗浄工程とを有することを特徴とする請求項６に記載の磁気ディスクの製造方法。
【請求項８】
前記製造工程は、研磨工程を有さないことを特徴とする請求項６に記載の磁気ディスクの製造方法。
【請求項９】
前記ガラス基板は、中心部に中心孔を有しており、前記中心孔を３点支持されて前記水中に保持されることを特徴とする請求項６から請求項８のいずれかに記載の磁気ディスクの製造方法。
【発明の詳細な説明】
【技術分野】
【０００１】
本発明は、磁気ディスク用ガラス基板の製造方法、磁気ディスクの製造方法及び板厚測定装置に関し、板厚の精度や表面平滑性が高精度で求められる磁気ディスク用ガラス基板等の板厚を測定する工程を含む磁気ディスク用ガラス基板の製造方法、磁気ディスクの製造方法及び板厚を測定する工程で使用される板厚測定装置に関する。
【背景技術】
【０００２】
磁気記録媒体のひとつであるＨＤＤ（ハードディスクドライブ）等に搭載される磁気記録媒体として磁気ディスクがある。磁気ディスクとしては、アルミニウム−マグネシウム合金製の金属基板上にＮｉＰ（ニッケルリン）等の膜を被着した構成、またはガラス基板やセラミックス基板等の基板上に下地層、磁性層、保護層、潤滑層を順次積層した構成を有したもの等がある。
【０００３】
近年では、磁気ディスクの小型化、薄板化、及び高密度記録化に伴い、アルミニウム基板等の金属基板に比べて基板表面の平坦度に優れたガラス基板が用いられるようになっている。
【０００４】
ところで、ガラス基板においては、さらなる高密度記録化を達成するために、基板表面の平滑度を一段と向上させる必要があり、ガラス基板に対して厳しい寸法精度が要求されるようになっている。
【０００５】
磁気ディスク用ガラス基板の製造工程においては、かかる寸法精度の要求に対して、各プロセス毎、または複数のプロセスを経た後に、ガラス基板の寸法測定が行われている。ここで、磁気ディスク用ガラス基板は、その主表面が鏡面に研磨されているため、寸法精度の測定を行う際に、主表面に測定のための治具を接触させることは避けられている。そして、かかる高精度な測定を行うための測定機器として、精密測定機が用いられている。具体的には、磁気ディスク用ガラス基板に求められる板厚の精度として、０．１μｍ単位の精度が求められている。
【０００６】
かかる寸法精度に関しては、非接触で基板の板厚を測定する装置が提案されている（特許文献１参照）。この測定装置においては、ディスクの外周縁を支持することにより、ディスク両面に接触傷が発生し難い状態でディスクを支持するようになされている。
【特許文献１】特開平８−１４７６９１号公報
【発明の開示】
【発明が解決しようとする課題】
【０００７】
しかしながら、磁気ディスク用ガラス基板の板厚を測定する場合において、例えば、研磨工程後のガラス基板の板厚を測定する場合には、基板表面に残留している研磨砥粒を除去し、乾燥させた状態で測定していた。
【０００８】
ところが、研磨砥粒の除去が完全でない場合、基板表面に残った研磨砥粒は、基板表面に強固に固着してしまうことにより不良品となり、たとえ測定前に良品であったとしても、測定後に製造工程に戻して製品とすることは困難であった。すなわち、従来の製造工程では、板厚を測定したガラス基板は、製造工程には戻さずに不良品として廃棄していた。
【０００９】
また、磁気ディスク用ガラス基板の主表面には、オングストローム単位の表面平滑性が求められており、この要求を達成するためには、ガラス基板表面に付着している研磨砥粒の数を限りなくゼロに近い値とすることが求められる。このような要求を満足するために、板厚を測定する際には、ガラス基板を洗浄して研磨砥粒を十分に除去しなければならず、その分、製造工程における製造効率が著しく低下する問題があった。
【００１０】
本発明は、かかる点に鑑みてなされたものであり、ガラス基板の検査として例えば板厚を測定したガラス基板を廃棄することなく、効率良くガラス基板を製造し得る磁気ディスク用ガラス基板の製造方法、磁気ディスクの製造方法及び板厚測定装置を提供することを目的とする。
【課題を解決するための手段】
【００１１】
本発明の磁気ディスク用ガラス基板の製造方法は、円板状のガラス基板の主表面を、研磨砥粒を用いて研磨する研磨工程と、研磨した後のガラス基板を検査する検査工程とを含む磁気ディスク用ガラス基板の製造方法であって、前記検査工程は、前記ガラス基板を水槽に溜められた水中に保持した状態で、該ガラス基板の板厚を前記水槽の外部に設けられたセンサから照射される光によって非接触で測定する工程を含み、前記検査されたガラス基板を製造工程に戻すことを特徴とする。
【００１２】
この製造方法によれば、ガラス基板を乾燥させずに検査することができることにより、乾燥によりガラス基板が不良となることを発生を防止し得る。これにより、検査済のガラス基板を製造ラインに戻すことができ、磁気ディスク用ガラス基板の製造工程における歩留りを向上することができる。
【００１３】
また本発明の磁気ディスク用ガラス基板の製造方法は、円板状のガラス基板の主表面を、研磨砥粒を用いて研磨する研磨工程と、研磨した後のガラス基板の板厚を測定する測定工程とを含む磁気ディスク用ガラス基板の製造方法であって、前記測定工程は、前記ガラス基板を水槽に溜められた水中に保持した状態で、該ガラス基板の前記主表面のうちの一方の面に対して斜めに入射されるように、前記水槽の外部に設けられたセンサから光を照射する照射工程と、前記水中に保持されたガラス基板の前記一方の面からの反射光と、他方の面からの反射光とを受光する受光工程と、前記２つの反射光に基づいて前記ガラス基板の板厚を算出する算出工程とを含み、前記板厚が測定されたガラス基板を製造工程に戻すことを特徴とする。
【００１４】
この製造方法によれば、ガラス基板を乾燥させずにその板厚を測定することができることにより、乾燥によりガラス基板が不良となることの発生を防止し得る。これにより、測定済みのガラス基板を製造ラインに戻すことができ、磁気ディスク用ガラス基板の製造工程における歩留りを向上させることができる。
【００１５】
また本発明は、上記磁気ディスク用ガラス基板の製造方法において、前記製造工程は、前記ガラス基板の表面全体を化学強化するための化学強化工程と、前記化学強化を終えたガラス基板を洗浄する洗浄工程とを有することが好ましい。前記製造工程は、研磨工程を有さないことが好ましい。さらに、前記ガラス基板は、中心部に中心孔を有しており、前記中心孔を３点支持されて前記水中に保持されることが好ましい。
【００１６】
また本発明の磁気ディスクの製造方法は、円板状のガラス基板の主表面を、研磨砥粒を用いて研磨する研磨工程と、研磨した後のガラス基板の板厚を測定する測定工程と、前記ガラス基板の主表面に磁性体薄膜からなる磁気記録層を形成する磁気記録層形成工程とを含む磁気ディスクの製造方法であって、前記測定工程は、前記ガラス基板を水槽に溜められた水中に保持した状態で、該ガラス基板の前記主表面のうちの一方の面に対して斜めに入射されるように、前記水槽の外部に設けられたセンサから光を照射する照射工程と、前記水中に保持されたガラス基板の前記一方の面からの反射光と、他方の面からの反射光とを受光する受光工程と、前記２つの反射光に基づいて前記ガラス基板の板厚を算出する算出工程とを含み、前記板厚が測定されたガラス基板を製造工程に戻すことを特徴とする。
【００１７】
この製造方法によれば、ガラス基板を乾燥させずにその板厚を測定することができることにより、乾燥によりガラス基板が不良となることの発生を防止し得る。これにより、測定済みのガラス基板を製造ラインに戻すことができ、磁気ディスク用ガラス基板の製造工程における歩留りを向上させることができる。かくして、この磁気ディスク用ガラス基板を用いる磁気ディスクの製造工程における歩留りを向上させることができる。
【００１８】
また本発明は、上記磁気ディスクの製造方法において、前記製造工程は、前記ガラス基板の表面全体を化学強化するための化学強化工程と、前記化学強化を終えたガラス基板を洗浄する洗浄工程とを有することが好ましい。前記製造工程は、研磨工程を有さないことが好ましい。さらに、前記ガラス基板は、中心部に中心孔を有しており、前記中心孔を３点支持されて前記水中に保持されることが好ましい。
【発明の効果】
【００２２】
本発明によれば、ガラス基板の検査として例えば板厚を測定したガラス基板を廃棄することなく、効率良くガラス基板を製造し得る磁気ディスク用ガラス基板の製造方法、磁気ディスクの製造方法及び板厚測定装置を提供することができる。
【発明を実施するための最良の形態】
【００２３】
以下、本発明の一実施の形態について添付図面を参照して詳細に説明する。
本発明に係る磁気ディスクの製造方法は、例えば、ハードディスクドライブ（ＨＤＤ）等に搭載される磁気ディスクを製造するものである。この磁気ディスクは、例えば、垂直磁気記録方式によって高密度の情報信号記録及び再生を行うことができる記録媒体である。また、本発明に係る磁気ディスク用ガラス基板の製造方法は、上記磁気ディスクに用いられるガラス基板を製造するものである。
【００２４】
この磁気ディスク用ガラス基板は、外径１５ｍｍ乃至３０ｍｍ、内径５ｍｍ乃至１２ｍｍ、板厚０．３５ｍｍ乃至０．５ｍｍであり、例えば、「０．８インチ（inch）型磁気ディスク」（内径６ｍｍ、外径２１．６ｍｍ、板厚０．３８１ｍｍ）、「１．０インチ型磁気ディスク」（内径７ｍｍ、外径２７．４ｍｍ、板厚０．３８１ｍｍ）などの所定の直径を有する磁気ディスクとして作製される。また、「２．５インチ型磁気ディスク」、「３．５インチ型磁気ディスク」など磁気ディスクとして作製されるものとしてもよい。なお、ここで、「内径」とは、ガラス基板の中心部の円孔の内径である。
【００２５】
図１は、本発明に係る磁気ディスク用ガラス基板の製造方法により製造される磁気ディスク用ガラス基板１（以下これを単にガラス基板と呼ぶ）の構成を示す斜視図である。
【００２６】
本発明に係るガラス基板１の製造方法は、図１に示すように、中心部に円孔（中心孔）２を有するガラス基板１を製造する磁気ディスク用ガラス基板の製造方法である。このガラス基板１は、ガラスからなることにより、鏡面研磨によって優れた平滑性を実現することができ、硬度が高く、また、剛性が高いので、耐衝撃性に優れている。特に、携帯（持運び）用、あるいは、車載用の情報器機に搭載されるハードディスクドライブに使用される磁気ディスクには、高い耐衝撃性が要求されることにより、このような磁気ディスクにおいてガラス基板を用いることには有用性が高い。ガラスは脆性材料であるが、化学強化等の強化処理により、破壊強度を向上させることができる。
【００２７】
このようなガラス基板１の材料として好ましいガラスとしては、アルミノシリケートガラスを挙げることができる。アルミノシリケートガラスは、優れた平滑鏡面を実現することができるとともに、例えば、化学強化を行なうことによって、破壊強度を高めることができるからである。また、このようなガラス基板１の材料として好ましいガラスとしては、結晶化（アモルファス）ガラスを挙げることができる。
【００２８】
アルミノシリケートガラスとしては、ＳｉＯ２：６２乃至７５重量％、Ａｌ２Ｏ３：５乃至１５〔重量％〕、Ｌｉ２Ｏ：４乃至１０〔重量％〕、Ｎａ２Ｏ：４乃至１２〔重量％〕、ＺｒＯ２：５．５乃至１５〔重量％〕を主成分として含有するとともに、Ｎａ２ＯとＺｒＯ２との重量比が０．５乃至２．０、Ａｌ２Ｏ３とＺｒＯ２との重量比が０．４乃至２．５である化学強化用ガラスが好ましい。
【００２９】
また、このようなガラス基板１において、ＺｒＯ２の未溶解物が原因で生じるガラス基板表面の突起をなくすためには、ＳｉＯ２を５７乃至７４〔mol％〕、ＺｒＯ２を０乃至２．８〔mol％〕、Ａｌ２Ｏ３を３乃至１５〔mol％〕、ＬｉＯ２を７乃至１６〔mol％〕、Ｎａ２Ｏを４乃至１４〔mol％〕含有する化学強化用ガラスを使用することが好ましい。このような組成のアルミノシリケートガラスは、化学強化することによって、抗折強度が増加し、圧縮応力層の深さも深く、ヌープ硬度にも優れている。
【００３０】
また、本発明において製造するガラス基板１をなす材料は、前述したものに限定されるわけではない。すなわち、ガラスディスクの材質としては、前述したアルミノシリケートガラスの他に、例えば、ソーダライムガラス、ソーダアルミノケイ酸ガラス、アルミノボロシリケートガラス、ボロシリケートガラス、石英ガラス、チェーンシリケートガラス、または、結晶化ガラス等のガラスセラミックなどを挙げることができる。
【００３１】
図２は、本発明の実施の形態に係るガラス基板１の製造工程を含む磁気ディスクの製造工程示すフローチャートである。図２に示すように、本実施の形態に係るガラス基板１の製造方法においては、ステップＳＴ１１のガラスディスク形成工程において、プレス法などによってガラスディスク３（図１）を形成する。そして、ステップＳＴ１２のラッピング工程において、ガラスディスク３の形状を整えると共に、主表面をラッピング加工する。ラッピング加工では、両面ラッピング装置とアルミナ砥粒を用いて加工を行い、ガラスディスク３の寸法精度と形状精度を所定のものとする。なお、ここで、ガラスディスク３の外周側端面部分及び内周側端面部分（中心孔２（図１）の内端面）の研磨を行うようにしてもよい。
【００３２】
次に、ステップＳＴ１３において、ガラスディスク３の主表面研磨工程（ポリッシング工程）として、第１研磨工程を実行する。この第１研磨工程は、上述のラッピング工程で主表面に残留した傷や歪みの除去を主たる目的とする。この工程は、両面研磨装置と硬質樹脂ポリッシャとを用い、遊星歯車機構を用いて行うことができる。研磨剤としては、酸化セリウム砥粒を用いることが好ましい。因みに、ガラスディスク３の主表面とは、ガラスディスク３の表裏二面（表面３ａ及び裏面３ｂ（図１））を意味する。
【００３３】
次に、ステップＳＴ１４において、ガラスディスク３の主表面の鏡面研磨工程として、第２研磨工程を実行する。この第２研磨工程は、主表面を鏡面状に仕上げることを目的とする。この工程は、両面研磨装置と軟質発泡樹脂ポリッシャを用い、遊星歯車機構を用いて行うことができる。研磨剤としては、第１研磨工程で用いる酸化セリウム砥粒に比べて微細な酸化セリウム砥粒を用いることが好ましい。
【００３４】
次に、第２研磨工程が終了したガラスディスク３のうち、所定数（例えば１００枚）ごとに１枚のガラスディスク３を抜き取って、そのガラスディスク３の形状の検査工程を実施する。この実施の形態の場合、ガラスディスク３の形状の検査として、その板厚を測定（後述する板厚測定工程：ステップＳＴ１９）するものとする。因みに、ガラスディスク３の形状の検査としては、ガラスディスク３の板厚の検査に限らず、表面粗さ等の検査をも含む概念である。従って、ガラスディスク３の形状の検査としては、本実施の形態において説明する板厚の測定に限らず、例えば、ガラスディスク３の表面粗さを測定する場合等がある。
【００３５】
ガラスディスク３の検査工程では、ステップＳＴ１５において、第２研磨工程が終了したガラスディスク３の数をカウントする。そして、カウント結果が「１００」となるまでは抜き取りを行わず、ステップＳＴ１５から、製造工程における次の工程である化学強化工程（ステップＳＴ１６）に進む。これに対して、カウント結果が「１００」となった場合には、第２研磨工程を終了した１枚のガラスディスク３を抜き取って、ステップＳＴ１９に移り、その板厚を測定する。なお、カウント結果が「１００」となって１枚のガラスディスク３が板厚検査用に抜き取られた場合には、カウント値をリセットする。
【００３６】
板厚測定工程（ステップＳＴ１９）は、ガラスディスク３の板厚を非接触で精密に測定することにより、０．１μｍ単位の精度で板厚を測定する工程である。この板厚測定工程においては、図３（Ａ）、（Ｂ）に示す板厚測定装置１０が用いられる。すなわち、図３（Ａ）、（Ｂ）に示すように、まず、第２研磨工程が終了したガラスディスク３を水中に浸漬し、該水中において、ガラスディスク３の内周側端面部分（中心孔２の内端面）の３か所を支持部材９ａ、９ｂ及び９ｃによって３点支持する。支持部材９ａ、９ｂ及び９ｃは、水槽１１の外部から内部に延設されたアーム８の先端部に設けられており、ガラスディスク３の中心孔２を支持することにより、水槽１１に溜められた水中においてガラスディスク３を保持する。
【００３７】
そして、図３（Ｂ）及び図４に示すように、この保持されたガラスディスク３に対して、水槽１１の外部に設けられたセンサ２０（図３（Ｂ））の発光部２０ａからレーザ光ＬＡを照射し、ガラスディスク３の主表面のうちの一方の面３ａにおいて反射した第１反射光ＬＢ１と、ガラスディスク３の主表面のうちの他方の面３ｂからの反射光ＬＢ２とを、センサ２０の受光部２０ｂにおいて受光する。因みに、主表面のうちの他方の面３ｂからの反射光ＬＢ２とは、図４に示すように、ガラスディスク３の主表面のうちの一方の面（第１の面）３ａを介してガラスディスク３内に入射したレーザ光ＬＡ１が、ガラスディスク３の内部において、他方の面３ｂの裏面（第２の面）３ｃで反射した反射光を意味する。センサ２０（図３（Ｂ））では、これら受光した反射光ＬＢ１及びＬＢ２の受光位置に基づいて、センサ２０から一方の面３ａまでの距離と、センサ２０から他方の面３ｂまでの距離とをそれぞれ検出し、これらの差からガラスディスク３の板厚を求める。すなわち本実施の形態の場合、センサ２０は、発光部２０ａとして発光素子（半導体レーザ）を用いると共に、受光部２０ｂとして光位置検出素子（ＰＳＤ（Position Sensitive Detector））を用い、測定対象において斜め方向に反射する拡散反射成分を受光部２０ｂにおいて受光し、この受光位置に基づいてセンサ２０から測定対象（一方の面３ａ、他方の面３ｂ）までの距離を検出する。センサ２０としては、例えば、キーエンス社製ＬＫ−Ｇ１５（商品名）を用いることができるが、同様の測定原理又は他の測定原理を利用した種々のセンサを用いることができる。
【００３８】
高精度のセンサ２０は、一般に水中に浸漬することが困難であることにより、本実施の形態においては、センサ２０を水槽１１の外部に設置し、このセンサ２０により、水槽１１の外部から水中に向かってレーザ光ＬＡを照射する。
【００３９】
水槽１１のレーザ光ＬＡ及び反射光ＬＢ１、ＬＢ２が透過する窓部１２（図３（Ｂ））には、透過板１３が設けられている。この透過板１３は、そのWaviness(Wq：うねり曲線の二乗平均平方根高さ)が５〔nm〕以下であり、レーザ光を透過するガラス板によって構成されている。
【００４０】
透過板１３は、水槽１１の側面部に形成された窓部１２に嵌合するようになっており、透過板１３の周囲と窓部１２との間にはシール部材（図示せず）が設けられて水槽１１内の水が漏れないようにシールしている。
【００４１】
かかる構成の板厚測定装置１０を用いて、ガラスディスク３の板厚が測定及び算出され板厚測定工程（ステップＳＴ１９）が実行される。この板厚測定工程においては、第２研磨工程が終了したガラスディスク３の表面を簡単に洗浄した後、該ガラスディスク３を水の入った水槽１１内に浸漬する。上述したように、ガラスディスク３は、水槽１１内において、その内周側端面（中心孔２）が３点支持される。このように中心孔２を３点支持することにより、ガラスディスク３を水中でも安定に保持することができる。また、この水槽内１１において、ガラスディスク３は、その第１の面３ａが、透過板１３が設けられた窓部１２に対向するように支持される。
【００４２】
この状態において、水槽１１の外部に設けられたセンサ２０の発光部２０ａからレーザ光ＬＡを、透過板１３を介して、ガラスディスク３の第１の面３ａに対して斜め方向から照射し、第１の面３ａにおいて反射した反射光ＬＢ１を受光部２０ｂにおいて受光する。また、ガラスディスク３の第１の面３ａに照射されたレーザ光ＬＡは、第１の面３ａを透過して、第１の面３ａに対向する第２の面３ｃに入射されて、この第２の面３ｃにおいて反射し、第１の面３ａを透過してセンサ２０の受光部２０ｂにおいて受光される。センサ２０は、その内部に設けられた算出部により、第１の面３ａからの反射光ＬＢ１と、第２の面３ｃからの反射光ＬＢ２とに基づいて、それらの位相差によりガラスディスクの板厚を算出する。
【００４３】
そして、この測定結果に基づいて、ガラスディスク３の良、不良が判定される（ステップＳＴ２０）。良品と判定されたガラスディスク３は、製造ラインに戻され、第２研磨工程（ステップＳＴ１４）に続く化学強化工程（ステップＳＴ１６）が実行される。この化学強化工程においては、上述した板厚測定工程（ステップＳＴ１９）のために抜き取られなかったガラスディスク３と板厚測定工程（ステップＳＴ１９）で良品と判定されたガラスディスク３とが化学強化処理の対象となる。
【００４４】
化学強化工程（ステップＳＴ１６）においては、硝酸カリウム（６０％）と硝酸ナトリウム（４０％）とを混合した化学強化溶液を用意し、この化学強化溶液を４００℃に加熱し、３００℃に予熱された洗浄済みのガラスディスク３を約３時間浸漬して行う。この浸漬の際に、ガラスディスク３の表面全体が化学強化されるようにするため、複数のガラスディスク３が端面で保持されるようにこれらをホルダに収納する。
【００４５】
このように、化学強化溶液に浸漬処理することによって、ガラスディスク３の表層のリチウムイオン、ナトリウムイオンが、化学強化溶液中のナトリウムイオン、カリウムイオンにそれぞれ置換され、ガラスディスク３が強化される。化学強化を終えたガラスディスク３を、２０℃の水槽に浸漬して急冷し、約１０分間維持する。
【００４６】
次に、急冷を終えたガラスディスク３を、約４０℃に加熱した濃硫酸に浸漬して洗浄工程（ステップＳＴ１７）を行い、さらに、この硫酸洗浄を終えたガラスディスク３を、純水、ＩＰＡ（イソプロピルアルコール）、蒸気乾燥の各洗浄槽に順次浸漬して洗浄を行う。なお、各洗浄槽には超音波を印加する。
【００４７】
以上の工程を経て得られたガラスディスク３の表面に対して、最終検査工程（ステップＳＴ１８）を実施する。この検査工程においては、ガラスディスク３の表面粗さを、走査プローブ顕微鏡(Scanning Probe Microscope; SPM)の一種である原子間力顕微鏡(Atomic Force Microscope ; AFM)によって測定し、数値の算出は、日本工業規格（ＪＩＳ）Ｂ０６０１に拠る。また、鏡面状態の確認は、電子顕微鏡による観察、光学顕微鏡による観察の双方によって行う。
【００４８】
一方、上述したガラスディスク３の板厚を測定する板厚測定工程（ステップＳＴ１９）において、不良と判定されたガラスディスク３のうち、その板厚が規定値よりも大きいことによって不良と判定されたか否かが判断され（ステップＳＴ２１）、規定値よりも大きい場合（ステップＳＴ２１：ＹＥＳ）、ステップＳＴ２２に移って、上述のステップＳＴ１５においてガラスディスク３を抜き取ったロット全体について、再度ラッピング工程に戻すためのロット再処理を行って、ラッピング工程（ステップＳＴ１２）に戻る。これにより、板厚が規定値よりも大きいロット（抜き取り検査を行ったガラスディスク３を含む）について、再度ラッピング工程に戻して、板厚が規定値以内となるようにラッピング処理が行われる。このように、抜き取り検査されたガラスディスク３と同じロットのガラスディスク３であって抜き取り検査されていないガラスディスク３についても、同様の結果が得られるものと推定されることにより、これらのガラスディスク３についても再度ラッピング工程が施される。
【００４９】
再度ラッピング処理が行われたガラスディスク３は、再度、第１研磨工程（ステップＳＴ１３）、第２研磨工程（ステップＳＴ１４）及び抜き取られた１枚が板厚測定工程（ステップＳＴ１９）へと進み、それぞれの工程における処理が施される。そして、再度行われた板厚測定工程で良品と判定された場合には、そのロットについては、続く化学強化工程（ステップＳＴ１６）が実行されると共に、板厚測定が行われたガラスディスク３についても、製造ラインに戻されて化学強化工程へと送られる。
【００５０】
一方、板厚測定工程（ステップＳＴ１９）の測定結果が規格の厚さよりも小さい結果が得られた場合には、ステップＳＴ２１において否定結果が得られることにより、ステップＳＴ２１からステップＳＴ２３に移って、その測定されたガラスディスク３が廃棄処理され、さらに続くステップＳＴ２４において、廃棄処理されたガラスディスク３と同じロットのガラスディスク３について、ロットエラー処理が実行される。このロットエラー処理では、例えば、そのロット全てのガラスディスク３の板厚を測定して規格内のものを製造ラインに戻し規格外のものを廃棄処理する工程、またはロットの全てのガラスディスク３を廃棄処理する工程などが実行される。
【００５１】
このようにして、以上説明した本実施の形態のガラス基板の製造工程においては、板厚測定工程（ステップＳＴ１９）に回されたガラスディスク３について、その板厚が規格内となっている良品については、製造ラインに戻され、規格外の不良品であっても、板厚が規格よりも大きく再度のラッピング処理によって良品となり得るものについては、製造ラインに戻されて再度のラッピング処理が実行される。
【００５２】
以上説明した工程（ステップＳＴ１１乃至ステップＳＴ２４）によって磁気ディスク用のガラス基板１の製造が行われた後、製造されたガラス基板１に対して、ステップＳＴ３０における磁性体薄膜からなる磁気記録層を形成することにより、磁気ディスクを製造する。
【００５３】
ステップＳＴ３０における磁気記録層の形成工程の一例を述べる。上述のステップＳＴ１１乃至ステップＳＴ２４におけるガラス基板１の製造工程によって製造されたガラス基板１の両主表面に、静止対向型のＤＣマグネトロンスパッタリング装置を用いて、Ｎｉ−Ｔａ合金第１下地層、Ｒｕ第２下地層、Ｃｏ−Ｃｒ−Ｐｔ−Ｂ合金磁性層、水素化炭素保護層を順次成膜する。そして、アルコール変性パーフロロポリエーテル潤滑層をディップ法によって成膜する。このようにして、垂直磁気記録方式用の磁気ディスクを製造することができる。なお、磁気記録層の形成方法は、これに限られるものではなく、他の種々の方法や材質を適用することができる。
【００５４】
以上説明した磁気ディスクの製造方法においては、順次製造ラインを流れるガラスディスク３が所定枚数ごとに抜き取られ、該抜き取られたガラスディスク３の板厚が検査工程により測定される。この板厚の測定を行う検査工程においては、水槽１１に溜められた水の中に検査対象であるガラスディスク３が浸漬される。そして、水槽１１の外部の空気中に設置されたセンサ２０から、水槽１１の側面部に設けられた透過板１３を介して、水槽１１の水中に支持されたガラスディスク３の第１の面３ａに対してレーザ光ＬＡが照射される。
【００５５】
センサ２０は、水中に設置することが困難な高精度タイプのものであり、水槽１１の外部（空気中）に設置されている。そして、このセンサ２０から照射されるレーザ光ＬＡの光路上にある水槽１１の側面部には、高平坦度の透過板１３が設けられている。透過板１３は、平滑であるほど板厚の測定精度が向上し、本実施の形態の場合、そのWaviness(Wq)が５〔nm〕以下となっている。これにより、０．１μｍ単位の精度が求められるガラスディスク３について、その精度を保つことが可能な測定精度を得ることができる。
【００５６】
このように、ガラスディスク３を水中において支持しながらその板厚を高精度に測定することができることにより、従来のようにガラスディスク３を乾燥させて測定する場合に比べて、その主表面に汚れが固着するという現象を回避することができる。これにより、測定後のガラスディスク３は、その表面が良好な状態のまま保たれることとなり、検査結果が良好と判定されたガラスディスク３については、そのまま製造ラインに戻して製品として完成させることができる。
【００５７】
かくして、以上の製造方法によれば、検査によって良品と判定されたガラスディスク３を製造ラインに戻して製品として完成させることにより、ガラス基板１の製造において、歩留りを向上させることができる。従って、このガラス基板１を用いて製造される磁気ディスクの製造上の歩留りを向上させることができる。
【００５８】
なお、上述の実施の形態においては、第２研磨工程の次に行われる検査工程に水槽外からレーザ光ＬＡを照射する測定方法を適用する場合について述べたが、本発明はこれに限られるものではなく、他のタイミングにおける板厚測定工程においても適用することができる。
【００５９】
また、上述の実施の形態においては、磁気ディスク用ガラス基板の製造工程において、ガラスディスク３の板厚を非接触で測定する場合について述べたが、本発明はこれに限られるものではなく、例えば原子間力顕微鏡を用いてガラスディスク３の表面粗さを非接触で測定する場合、またはガラスディスク３の表面に光を照射してその散乱光の性質から表面粗さを非接触で検査する場合等、ガラスディスク３を非接触で評価する検査工程のうち、水中で検査可能な種々の検査に本発明を適用することができる。
【００６０】
また、上述の実施の形態においては、センサ２０を水槽１１の外（空気中）に設置する場合について述べたが、本発明はこれに限られるものではなく、水中に設置可能なセンサを用いる場合には、水槽１１の内部（水中）に設置して使用するようにしてもよい。
【産業上の利用可能性】
【００６１】
本発明は、例えば、磁気ディスク用ガラス基板の製造工程においてガラスディスクの板厚を測定する場合に適用可能である。
【図面の簡単な説明】
【００６２】
【図１】本発明の実施の形態に係る磁気ディスク用ガラス基板の製造方法において製造されるガラス基板を示す斜視図
【図２】本発明の実施の形態に係る磁気ディスク用ガラス基板の製造工程を含む磁気ディスクの製造工程を示すフローチャート
【図３】図２の製造工程に用いられる板厚測定装置を示す断面図
【図４】ガラスディスクにおけるレーザ光及びその反射光を示す断面図
【符号の説明】
【００６３】
１  ガラス基板
２  中心孔
３  ガラスディスク
３ａ  第１の面
３ｂ  第２の面
８  アーム
９ａ、９ｂ、９ｃ  支持部材
１１  水槽
１２  窓部
１３  透過板
２０  センサ
２０ａ  発光部
２０ｂ  受光部
ＬＡ  レーザ光
ＬＢ１、ＬＢ２  反射光
【図１】
0005066410.tif 000002
【図２】
0005066410.tif 000003
【図３】
0005066410.tif 000004
【図４】
0005066410.tif 000005